(57)【要約】【課題】  従来のベランダ手すり表面保護用片面粘着シートの問題点であった、耐候性、湿潤時の耐滑り性、剥離時ののり残りを解消したベランダ手すり表面保護用片面粘着シートを提供する。【解決手段】  無機顔料と老化防止剤を含有し、エンボス加工面を有する不透明なオレフィン系樹脂フィルムをシート基材として用い、当該シート基材の片面上に粘着剤層を設ける。無機顔料としては酸化チタンが好ましく、ＡＳＴＭ  Ｅ３０３［英国式振り子滑り抵抗試験機を用いる表面摩擦特性の測定法］に準拠して測定したエンボス加工面の滑り抵抗値が４０以上であり、粘着剤としてはアクリル系粘着剤であることが最も好ましい。【選択図】        図２
2007307707.tif 000002
【特許請求の範囲】
【請求項１】
エンボス加工面を有する不透明なオレフィン系樹脂フィルム（Ａ）と、該オレフィン系樹脂フィルム（Ａ）のエンボス加工面とは反対面上に形成された粘着剤層（Ｂ）とから構成され、該オレフィン系樹脂フィルム（Ａ）が無機顔料（ａ１）及び老化防止剤（ａ２）を含有するものであることを特徴とする金属手すり表面保護用片面粘着シート。
【請求項２】
無機顔料（ａ１）が酸化チタンであることを特徴とする、請求項１に記載の金属手すり表面保護用片面粘着シート。
【請求項３】
ＡＳＴＭ  Ｅ３０３［英国式振り子滑り抵抗試験機を用いる表面摩擦特性の測定法］に準拠して測定したエンボス加工面の湿潤時の滑り抵抗値が４０以上であることを特徴とする、請求項１及び２に記載の金属手すり表面保護用片面粘着シート。
【請求項４】
粘着剤層（Ｂ）がアクリル系粘着剤からなることを特徴とする、請求項１〜３に記載の金属手すり表面保護用片面粘着シート。
【発明の詳細な説明】
【技術分野】
【０００１】
本発明は、優れた耐候性を有するとともに、良好な耐滑り性を有し、長期貼着後に剥がす際にも被着材である金属手すりにのり残りしない、金属手すり表面保護用片面粘着シートに関する。
【背景技術】
【０００２】
近年、アパートやマンション等の集合住宅の改修（リフォーム）工事が盛んに行われている。このような改修現場のうち、特に外壁部分やベランダ部分等の改修を行う作業現場においては、既存の建物の外周に作業用足場が設置され、作業者は当該作業用足場と建物ベランダ部分等を行き来しながら改修作業を行う。また、新築のアパート・マンション現場においても、同様に建設の最終段階に至るまで建物外周には作業用足場が設置され、同じく作業者は当該作業用足場と建物ベランダ部分等を行き来しながら作業を行うことがある。
【０００３】
しかし、上記改修又は建設作業の際には、必然的に作業者が既設のベランダ手すり部分に頻繁に足を掛けることになるため、当該ベランダ手すり部分が傷ついたり、摩耗したりすることが問題となっていた。
【０００４】
そこで、従来は段ボールや発泡体等の保護材をベランダ手すり部分に巻き付け固定する等の方法により、当該ベランダ手すり表面を保護することが行われてきた。しかし、この方法では、保護材の巻き付け及び固定作業が煩雑であったため、近年はより簡便な方法として、プラスチック製シート等の裏面に粘着剤層を設けた片面粘着シート等をベランダ手すり表面に貼着することが行われている。
【０００５】
建物建築現場において、建築部材を保護するための片面粘着シート等としては、例えば、ポリオレフィン樹脂フィルムに特定成分の粘着剤層を積層してなる粘着性の表面保護フィルム（特許文献１）や、２×４工法による住宅建設現場において既設の床パネル保護等の目的で使用される、表面に多数の凹凸が形成された合成樹脂製滑り止め養生シート（特許文献２）、一定量のＥＶＡ、超低密度ポリエチレン及びポリプロピレンからなる樹脂を一定の厚さにして構成したフィルムと粘着剤とよりなる金属板等の保護テープ（特許文献３）等が提案されている。
【０００６】
【特許文献１】特開平１−１２９０８５号公報
【特許文献２】実用新案登録第２５９９８１１号公報
【特許文献３】特開平７−２６８２９３号公報
【０００７】
しかし、従来のこれら片面粘着シートは、上記ベランダ手すり、特に金属手すりの表面保護用として用いた場合には、次のような問題点があった。
すなわち、これら従来の片面粘着シートは厚さ１ｍｍ以下の半透明若しくは透明なプラスチック製シート基材を使用しているため、建物ベランダ部で使用されると直射日光等により、裏面の粘着剤層が劣化し、その結果、粘着力の低下や剥がす際ののり残りが発生した。また、床のような平坦部とは異なり、ベランダ手すり部分、しかも作業者が頻繁に足掛かりとするような場所に使われるにあたっては、その耐滑り性が不十分であった。
【発明の開示】
【発明が解決しようとする課題】
【０００８】
本発明は、従来の片面粘着シートの問題点を解決し、優れた耐候性を有するとともに、湿潤時にも良好な耐滑り性を有し、長期貼着後に剥がす際にも被着材である金属手すりにのり残りしない、金属手すり表面保護用片面粘着シートを提供するものである。
【課題を解決するための手段】
【０００９】
本発明者等は、鋭意研究の結果、特定成分を含有するエンボス加工面を有する不透明なオレフィン系樹脂フィルムをシート基材に用い、当該シート基材に粘着剤層を設けることにより、上記問題点が解決できることを見いだし、本発明を完成させるに至った。
【００１０】
すなわち、第１の発明は、エンボス加工面を有する不透明なオレフィン系樹脂フィルム（Ａ）と、該オレフィン系樹脂フィルム（Ａ）のエンボス加工面とは反対面上に形成された粘着剤層（Ｂ）とから構成され、該オレフィン系樹脂フィルム（Ａ）が無機顔料（ａ１）及び老化防止剤（ａ２）を含有するものであることを特徴とする金属手すり表面保護用片面粘着シートに関するものである。
【００１１】
また、第２の発明は、無機顔料（ａ１）が酸化チタンであることを特徴とする、第１の発明に係る金属手すり表面保護用片面粘着シートに関するものである。
【００１２】
また、第３の発明は、ＡＳＴＭ  Ｅ３０３［英国式振り子滑り抵抗試験機を用いる表面摩擦特性の測定法］に準拠して測定したエンボス加工面の「湿潤時の」滑り抵抗値が４０以上であることを特徴とする、第１及び第２の発明に係る金属手すり表面保護用片面粘着シートに関するものである。
【００１３】
また、第４の発明は、粘着剤層（Ｂ）がアクリル系粘着剤からなることを特徴とする、第１〜３の発明に係る金属手すり表面保護用片面粘着シートに関するものである。
【発明の効果】
【００１４】
本発明に係る金属手すり表面保護用片面粘着シートは、優れた耐候性を有するとともに、良好な耐滑り性を有し、長期貼着後に剥がす際にも被着材である金属手すりにのり残りしないという効果を奏する。
【発明を実施するための最良の形態】
【００１５】
以下、本発明の実施の形態を、詳細に説明する。なお、本発明はこれらの例示にのみ限定されるものではなく、本発明の要旨を逸脱しない範囲内において種々変更を加え得ることは勿論である。
【００１６】
本発明に係る金属手すり保護用片面粘着シートは、基本的にはオレフィン系樹脂フィルム（Ａ）を基材とし、これの片面上に粘着剤層（Ｂ）を設けた構成をとるものである。ここで、便宜上「片面粘着シート」と記載しているが、最終製品の形状としてはシート状はもとより、適用される場所や想定される用途により、テープ状であっても構わないし、その大きさや長さ等も適宜選択することが可能であり、供給形態も一枚物であっても巻物形態であっても構わない。また、粘着剤層（Ｂ）の保護のために離型紙等を使用しても差し支えない。
【００１７】
［オレフィン系樹脂フィルム（Ａ）について］
本発明に係る金属手すり表面保護用片面粘着シートに使用されるオレフィン系樹脂フィルム（Ａ）としては、従来公知のオレフィン系樹脂フィルムを使用することができる。オレフィン系樹脂としては、例えばポリエチレン（ＰＥ）、ポリプロピレン（ＰＰ）、ポリ塩化ビニル（ＰＶＣ）、ポリスチレン（ＰＳ）、ポリ酢酸ビニル（ＰＶＡｃ）、エチレン酢酸ビニル共重合体（ＥＶＡ）等が挙げられるが、工業的な入手のしやすさ、価格、強度、使用後の廃棄や焼却処理等の観点から、ポリエチレン製フィルムが好ましい。
オレフィン系樹脂フィルムの厚みは５０μｍ以上〜２００μｍ未満であることが好ましい。５０μｍ未満であれば、フィルム強度が低下するため作業者が足をかけた際にフィルムが破断してしまったり、使用後の再はく離性が低下するという不具合を生じ、２００μｍ以上であれば、フィルム剛性が高くなりすぎ、手摺りの曲面への追従が困難になるという不具合を生じる。
【００１８】
また、オレフィン系樹脂フィルム（Ａ）は、エンボス加工面を有し、不透明なものでなければならない。
本発明におけるエンボス加工とは、オレフィン系樹脂フィルム表面に微細な凹凸を設けることを指すが、その凹凸の度合い、パターン等については後述する耐滑り性能を発揮するものであれば、特に限定されるものではない。オレフィン系樹脂フィルムにエンボス加工を施す方法としては、フィルム製造時もしくは製造後に所望のパターンを彫刻したエンボスロールを用いてエンボス加工を施すロールプレス方式が一般的である。
なお、エンボス加工が施されるのはフィルムの両面であっても、片面のみであってもよい。
また、オレフィン系樹脂フィルムが不透明でなければならない理由は、半透明若しくは透明なフィルム基材では、建物ベランダ部で使用された場合に直射日光等により、裏面の粘着剤層が劣化し、剥がす際にのり残りが発生するためである。
【００１９】
さらに、オレフィン系樹脂フィルム（Ａ）には無機顔料（ａ１）及び老化防止剤（ａ２）が含有される。
【００２０】
［無機顔料（ａ１）について］
無機顔料（ａ１）としては、従来公知の天然鉱物系、化学合成系のいずれの無機顔料であってもよい。例えば、炭酸カルシウム、硫酸バリウム、アルミナホワイト、クレー、酸化チタン、カーボンブラック等が挙げられるが、隠蔽性、耐久性等の点から、酸化チタンであることが好ましい。
【００２１】
［老化防止剤（ａ２）について］
老化防止剤（ａ２）としては、従来公知の老化防止剤が使用できる。例えば、ベンゾフェノン系、ベンゾトリアゾール系、ベンゾエート系、ヒンダードアミン系、フェノール系、ヒンダードフェノール系、リン系等が挙げられるが、フィルムの紫外線劣化防止の観点から、ベンゾトリアゾール系、ヒンダードアミン系及びヒンダードフェノール系の少なくとも１種あるいは１種以上の併用が好ましい。
【００２２】
以上このようなオレフィン系樹脂フィルム（Ａ）の市販品としては、サンビック株式会社製の商品名「ポリパールＱＡ／Ｓｉ  ＃４１６配合白」等が挙げられる。
【００２３】
［粘着剤層（Ｂ）について］
本発明の片面粘着シートに使用される粘着剤としては、従来公知の粘着剤が使用できる。例えばアクリル系粘着剤、天然ゴム系粘着剤、合成ゴム系粘着剤、ウレタン系粘着剤が挙げられるが、良好な耐候性や耐光性が得られることからアクリル系粘着剤が好ましい。
【００２４】
ここで、アクリル系粘着剤とは、従来公知のアクリル酸、メタクリル酸、アクリル酸エステル、メタクリル酸エステル（以下、アクリル酸とメタクリル酸を総称して「（メタ）アクリル酸」と記載することがある）を主な重合性単量体成分として重合した粘着性を有する（メタ）アクリル系ポリマーを指す。重合方法には特に制限はなく、例えば溶液重合、エマルジョン重合などが挙げられる。
上記（メタ）アクリル系ポリマーを構成する重合性単量体としては、例えば、エチルアクリレート、メチルメタアクリレート、２−ヒドロキシエチルアクリレート、ブチルアクリレート、２−エチルヘキシルアクリレート、アクリル酸などのアクリル系モノマーの単独あるいは共重合体が挙げられる。
【００２５】
また、その他の重合性単量体成分として、（メタ）アクリル系ポリマーのガラス転移点や剥離性を調整するための重合性モノマーなどを、本発明の効果を損なわない範囲で使用することができる。
その他の重合性単量体成分としては、たとえば、スルホン酸基含有モノマー、リン酸基含有モノマー、シアノ基含有モノマー、ビニルエステル類、芳香族ビニル化合物などの凝集力・耐熱性向上成分や、カルボキシル基含有モノマー、酸無水物基含有モノマー、ヒドロキシル基含有モノマー、アミド基含有モノマー、アミノ基含有モノマー、イミド基含有モノマー、エポキシ基含有モノマー、Ｎ−アクリロイルモルホリン、ビニルエーテル類等の接着力向上や架橋化基点として働く官能基を有す成分を適宜用いることができる。その他の成分は１種又は２種以上併用して用いることができる。
【００２６】
さらに粘着剤層（Ｂ）には、必要に応じて、離型剤、粘着付与剤、可塑剤、老化防止剤、安定剤、充填剤、顔料、酸化防止剤などの公知の添加剤が配合されていてもよい。
【００２７】
オレフィン系樹脂フィルム（Ａ）への粘着剤層（Ｂ）の塗工方法に関しては特に限定はなく、グラビアコーター、リバースコーター、コンマコーター、メイヤーバーコーター等の通常のコーターを用いて塗工すればよい。
粘着剤層（Ｂ）の塗布厚みについても特に限定はないが、ドライ厚みで２μｍ以上５０μｍ未満の厚みが好ましく、更に好ましくは５μ以上３０μｍ未満である。２μｍ未満であれば、手摺りに対する接着力が不足し、特に冬場にはテープの貼り合わせができなかったり、一旦貼り合わせたものが風で飛んでしまったりといった不具合を生じ、５０μｍ以上であれば手摺りに対する接着力が向上しすぎ、糊残りを起こしやすくなるといった不具合を生じる。なお、ドライ厚みは粘着剤塗布前と塗布後の重量変化から、比重計算によって求める。
【００２８】
［耐滑り性の測定方法について］
ＡＳＴＭ  Ｅ３０３［英国式振り子滑り抵抗試験機を用いる表面摩擦特性の測定法］について説明する。ＡＳＴＭ  Ｅ３０３は英国の道路研究所で表面の滑り抵抗を測定する目的で開発されたもので、日本道路公団、日本道路協会等が調査に採用しており、現在屋外で使用される床材の評価として、最も普及しているものである。
具体的には、専用の「振り子式試験器」を用い、振り子の先に取り付けられたゴム製のスライダーを反復運動させて、測定床面と接触し滑り抜けるときに生じる抵抗値を目盛りから読み取る。測定結果は、滑り抵抗値（ＢＰＮ）という数値で表現され、この数値が大きい方が滑りにくいことを表す。
本発明に係る金属手すり表面保護用片面粘着シートは、ＡＳＴＭ  Ｅ３０３［英国式振り子滑り抵抗試験機を用いる表面摩擦特性の測定法］に準拠して測定したエンボス加工面の「表面湿潤時の」滑り抵抗値が４０以上であることを特徴とするものである。湿潤時の滑り抵抗値が４０未満であると、特に雨水等により表面が濡れている場合に、作業者が滑りやすく安全性確保の面から好ましくない。
【実施例】
【００２９】
以下、本発明を実施例に基づいて詳細に説明するが、本発明は実施例に限定されるものではない。
【００３０】
［片面粘着シートの調製］
ポリオレフィンフィルムの非エンボス面に、アクリル系粘着剤であるＫＨ６３７（コニシ株式会社製）１００質量部と架橋剤であるコロネートＬ（日本ポリウレタン工業株式会社製）０．５質量部の混合液をメイヤーバーコーターで乾燥後の膜厚が２０μmとなるように塗工し、乾燥炉で十分に乾燥硬化させることにより、片面粘着シートを得た。
【００３１】
［滑り抵抗値の測定］
ＡＳＴＭ  Ｅ３０３に規定された英国式振り子滑り抵抗試験機を用いて滑り抵抗値（ＢＰＮ）を測定する。試験機はペンジュラスアーム（振り子腕）の端に取り付けられているゴム製スライダーと試験材料表面との摩擦抵抗を測定するものである。
平滑な床面上に試験機を水平になるように据え付け、スライダーの接触する部位に試験材料を貼り付ける。スライダーのゴムの角が試験材料表面を滑る長さ（スライダーのゴムの角が試験材料表面に触れる２点間の距離）が４．９〜５インチの間になるように試験機を調整する。試験材料表面とスライダーを水で濡らし、スライダーを所定の位置より１度反復させたときの目盛りを読み取る。
【００３２】
［耐候性試験］
アルミ製手すり材（色：ダークブラウン）の表面に調製した片面粘着シートを貼り合わせ、サンシャインウェザーメーター（スガ試験機株式会社製）中に暴露し、暴露２００時間毎にフィルム劣化の度合いとのり残りの有無を確認する。
【００３３】
［実施例１］
厚さ１２０μmの白色ポリエチレンフィルムであるポリパールＱＡ／Ｓｉ  ＃４１６配合白（サンビック株式会社製）を使用し、上記のような方法で片面粘着シートを得た。この片面粘着シートの湿潤面でのＢＰＮ値は６３であった。耐候性試験の結果は、暴露１０００時間を経過しても、フィルム劣化はほとんど無く、のり残りも観察されなかった。
【００３４】
［比較例１］
厚さ１２０μmの薄青色透明ポリエチレン／ポリプロピレン混練フィルムであるポリパールＱＡ／Ｓｉ（老化防止剤未配合、サンビック株式会社製）を使用し、実施例１と同様にして片面粘着シートを得た。この片面粘着シートの湿潤面でのＢＰＮ値は５５であった。耐候性試験の結果は、暴露２００時間でフィルムが劣化し、再剥離できなくなった。
【００３５】
［比較例２］
厚さ１２０μmの薄青色透明ポリエチレン／ポリプロピレン混練フィルムであるポリパールＱＡ／Ｓｉ（老化防止剤配合、サンビック株式会社製）を使用し、実施例１と同様にして片面粘着シートを得た。この片面粘着シートの湿潤面でのＢＰＮ値は５５であった。耐候性試験の結果は、暴露４００時間でフィルム劣化はないものの、のり残りが発生した。
【００３６】
［比較例３］
厚さ１００μmの薄青色透明ポリエチレンフィルム（老化防止剤配合、エンボス加工無し）を使用し、実施例１と同様にして片面粘着シートを得た。この片面粘着シートの湿潤面でのＢＰＮ値は１５であった。耐候性試験の結果は、比較例２と同様に暴露４００時間でフィルム劣化はないものの、のり残りが発生した。
【００３７】
以上の結果から明らかなように、本発明に係る金属手すり表面保護用片面粘着シートは、従来の表面保護片面粘着シートと比較して、シート表面が湿潤状態にあるときの耐滑り性に優れ、且つ、耐候性試験の結果も良好であり、のり残りが発生しなかった。
【産業上の利用可能性】
【００３８】
本発明に係る金属手すり表面保護用片面粘着シートは、建設・建築現場において、既設のベランダ手すり部分に貼着され、優れた耐候性を有するとともに、湿潤時も良好な耐滑り性を有し、長期貼着後に剥がす際にも被着材である金属手すりにのり残りしないものである。本発明に係る金属手すり保護用片面粘着シートにより、作業者の安全性が確保されるとともに、ベランダ手すり部分等の表面保護をより簡便に行うことができる。
【図面の簡単な説明】
【００３９】
【図１】本発明の金属手すり表面保護用片面粘着シートの一実施例の構成を示す説明図である。
【図２】滑り抵抗値の試験機および試験方法を示す説明図である。
【符号の説明】
【００４０】
１    ：  オレフィン系樹脂フィルム（Ａ）
１ａ  ：  エンボス加工面
２    ：  粘着剤層（Ｂ）
３    ：  目盛
４    ：  ゴム製スライダー
【図１】
2007307707.tif 000003
【図２】
2007307707.tif 000004